(57)【要約】      （修正有）【課題】円筒状の母型の内周面に電鋳加工を施して、円筒状の賦型を作製できるようにする。【解決手段】レンズパターンが内周面に設けられた円筒状の母型６１を、円筒状のカソード３２の内周面に保持する。カソード３２と、このカソード３２の中央部に設けられたアノード３３とを用いて電気鋳造を行い、電気鋳造により母型６１の内周面に形成された薄膜を剥離する。これにより、母型６１のレンズパターンとは反対のパターンが外周面に形成された賦型を得ることができる。【選択図】図６
2007118569.tif 000002
【特許請求の範囲】
【請求項１】
レンズパターンが内周面に設けられた円筒状の母型を、円筒状のカソードの内周面に保持する工程と、
上記カソードと、当該カソードの中央部に設けられたアノードとを用いて電気鋳造を行う工程と、
上記電気鋳造により上記母型の内周面に形成された薄膜を剥離する工程と
を備えることを特徴とする賦型の製造方法。
【請求項２】
上記レンズパターンが、マイクロレンズアレイ状、プリズムレンズ状またはフレネルレンズ状であることを特徴とする請求項１記載の賦型の製造方法。
【請求項３】
上記電気鋳造の工程は、上記アノードおよび上記カソードの少なくとも一方を自転させながら行われることを特徴とする請求項１記載の賦型の製造方法。
【請求項４】
上記電気鋳造の工程は、上記母型と上記アノードとの間に設けられた円筒状の電流遮蔽部により、上記母型の電流分布を一定に保持しながら行われることを特徴とする請求項１記載の賦型の製造方法。
【請求項５】
上記電気鋳造の工程は、上記カソードの内側と外側の浴液を循環させながら行われることを特徴とする請求項１記載の賦型の製造方法。
【請求項６】
粉末状の熱可塑性樹脂を円筒状の金型に投入し、回転成形により円筒状の被加工物を成形する工程と、
成形された上記被加工物の内周面に対してレンズパターンを形成して、上記円筒状の母型を作製する工程と
をさらに備えることを特徴とする請求項１記載の賦型の製造方法。
【請求項７】
上記回転成形の工程は、上記金型の温度を３１０℃以上３５０℃以下の範囲内に保持しながら行われることを特徴とする請求項６記載の賦型の製造方法。
【請求項８】
上記熱可塑性樹脂は、ポリカーボネート樹脂であることを特徴とする請求項６記載の賦型の製造方法。
【請求項９】
上記金型の厚さは、上記被加工物の厚さ以上であることを特徴とする請求項６記載の賦型の製造方法。
【請求項１０】
上記金型の厚さは、上記被加工物の厚さの2倍以上であることを特徴とする請求項６記載の賦型の製造方法。
【請求項１１】
上記金型の内周面は、メッキ処理が施されていることを特徴とする請求項６記載の賦型の製造方法。
【請求項１２】
上記回転成形の工程は、上記金型の温度を３１０℃以上３５０℃以下の範囲内まで加熱した後、上記粉末状の熱可塑性樹脂を一度に上記金型に投入することにより行なわれることを特徴とする請求項６記載の賦型の製造方法。
【請求項１３】
レンズパターンが内周面に設けられた円筒状の母型を、円筒状のカソードの内周面に保持する工程と、
上記カソードと、当該カソードの中央部に設けられたアノードとを用いて電気鋳造を行う工程と、
上記電気鋳造により上記母型の内周面に形成された薄膜を剥離して賦型を得る工程と、
上記賦型を用いてシートの一主面にレンズパターンを形成する工程と
を備えることを特徴とするレンズシートの製造方法。
【請求項１４】
レンズパターンが外周面に設けられた円筒状の母型の外周面に、電気鋳造により薄膜を形成し、当該薄膜を剥離して複製母型を作製する工程と、
上記複製母型と、当該複製母型の中央部に設けられたアノードとを用いて電気鋳造を行う工程と、
上記電気鋳造により上記複製母型の内周面に形成された薄膜を剥離する工程と
を備えることを特徴とする賦型の製造方法。
【請求項１５】
粉末状の熱可塑性樹脂を円筒状の金型に投入し、回転成形により円筒状の被加工物を成形する工程と、
成形された上記被加工物の外周面に対してレンズパターンを形成して、上記円筒状の母型を作製する工程と
をさらに備えることを特徴とする請求項１４記載の賦型の製造方法。
【請求項１６】
上記回転成形の工程は、上記金型の温度を３１０℃以上３５０℃以下の範囲内に保持しながら行われることを特徴とする請求項１４記載の賦型の製造方法。
【請求項１７】
上記熱可塑性樹脂は、ポリカーボネート樹脂であることを特徴とする請求項１４記載の賦型の製造方法。
【請求項１８】
上記金型の厚さは、上記被加工物の厚さ以上であることを特徴とする請求項１４記載の賦型の製造方法。
【請求項１９】
上記金型の厚さは、上記被加工物の厚さの2倍以上であることを特徴とする請求項１４記載の賦型の製造方法。
【請求項２０】
上記金型の内周面は、メッキ処理が施されていることを特徴とする請求項１４記載の賦型の製造方法。
【請求項２１】
上記回転成形の工程は、上記金型の温度を３１０℃以上３５０℃以下の範囲内まで加熱した後、上記粉末状の熱可塑性樹脂を一度に上記金型に投入することにより行なわれることを特徴とする請求項１４記載の賦型の製造方法。
【請求項２２】
レンズパターンが外周面に設けられた円筒状の母型の外周面に、電気鋳造により薄膜を形成し、当該薄膜を剥離して複製母型を作製する工程と、
上記複製母型と、当該複製母型の中央部に設けられたアノードとを用いて電気鋳造を行う工程と、
上記電気鋳造により上記複製母型の内周面に形成された薄膜を剥離して賦型を得る工程と、
上記賦型を用いてシートの一主面にレンズパターンを形成する工程と
を備えることを特徴とするレンズシートの製造方法。
【発明の詳細な説明】
【技術分野】
【０００１】
この発明は、賦型の製造方法およびレンズシートの製造方法に関する。詳しくは、背面投影型プロジェクタに用いる透過型スクリーンの賦型の製造方法およびレンズシートの製造方法に関する。
【背景技術】
【０００２】
背面投影型プロジェクタに用いる透過型スクリーンは、一般的に、観察者側に設けられたレンチキュラーシートと光源側に設けられたフレネルレンズシートとの組み合わせにより構成されている。
【０００３】
フレネルレンズシートは、小型プロジェクタからの投影光を略平行光とし、レンチキュラーシートに出射する。レンチキュラーシートは、フレネルレンズシートで略平行光とされた投影光を、レンチキュラーの特性により、水平方向に広げ、観察者側に表示光として出射する。
【０００４】
レンチキュラーシートは、光が入射する側の面にレンチキュラーレンズを有し、光を出射する側の面に黒顔料を含む遮光層を有する。この遮光層には、レンチキュラーレンズにより集光された光が照射される部分にだけ開口部が設けられている。
【０００５】
遮光層の開口部は以下のようにして形成される。まず、黒顔料を含有する紫外線感光樹脂粘着層をレンチキュラーシートのレンズ側と逆側に貼り合わせ、レンズ側から紫外線を入射させて、レンズにより紫外線を集光させる。これにより、紫外線感光樹脂粘着層のうち集光部のみが感光されて、粘着性が失われる。そして、粘着層が失われた集光部の紫外線感光樹脂粘着層を除去し、非集光部のみに黒顔料を含有する紫外線感光樹脂粘着層を転写する。
【０００６】
また、レンチキュラーには、観察者側に垂直方向に表示光を広げるための拡散シートが配置されており、上述のレンチキュラーシートとこの拡散シートの組み合わせにより表示光の広がりが制御される。すなわち、縦、横方向に表示光を広げるために複数枚のシートが用いられている。
【０００７】
レンチキュラーシートは横方向にレンズ形状を有するシリンドリカルレンズであることが一般的であるが、このシリンドリカルレンズを用いた上述の遮光層の開口部の形成方法では、線状の開口部および非遮光部を形成することしかできない。したがって、遮光部の面積を増加させ、コントラストを向上させることは困難である。
【０００８】
そこで、コントラストの改善を目的として、このレンチキュラーシートをフライアイレンズで構成することが提案されている。
【０００９】
ところで、従来のレンズシートの製造方法としては以下のものがある。（１）シリンドリカルレンズシートの製造方法としては、柱状の金属ローラ上に切削加工を施し、この彫刻ローラを賦型ローラとしてインラインでシートを製造する方法がある。（２）フレネルレンズシートの製造方法としては、金型ローラ上に切削加工が難しいため、平面状に切削加工を施して型を作製し、この型を用いた平面プレスにより枚葉にてシートを製造する方法が用いられている。（３）プリズムレンズシートの製造方法としては、（１）のシリンドリカルレンズシートの製造方法と同様に、柱状の金属ローラ上に切削加工を施し、この彫刻ローラを賦型ローラとしてインラインでシートを製造する方法がある。
【００１０】
上述のように、従来のレンズシートの製造方法にあっては、転写パターンは、柱状の金属ローラまたは金属平板に対する切削加工によって形成される。しかしながら、上述のフライアイレンズは、形状が複雑であるため切削加工により転写パターンを形成することは困難である。また、プリズムレンズシートの製造方法においても、プリズムが四角錘などの簡易的な形状であれば切削加工により形成可能であるが、プリズムの形状によっては切削加工で賦型を形成することが困難である場合もある。
【００１１】
そこで、円筒状母型の外周面にレーザ加工を施し、このレーザ加工が施された円筒状母型を賦型ローラに使用することが提案されている。レーザ加工の加工単位は、小さいエリアが一般的であるため、母型が円筒状であっても、ピッチ送り、回転割付などを工夫することで、円筒材料全面にシームレスにレンズ加工を施すことが可能である。
【００１２】
しかしながら、レーザ加工性が良い材料として挙げられるものは樹脂材料が一般的であるため、耐久性の面を考えると、レーザ加工された母型をそのまま賦型ローラにすることは難しい。金属やセラミックなどにもレーザ加工を施すことは可能であるが、加工レートなどを考慮すると現実的ではない。
【００１３】
そこで、レーザ加工により樹脂製の円筒状母型の内周面にレンズ形状を形成した後、レーザ加工が施された樹脂製の円筒状母型から、電鋳により複製母型を製作し、この複製母型を賦型として用いて耐久性の良い賦型ローラを製作することが検討されている。例えば、特許文献１では、円筒状の母型の内周面に電鋳加工を施して、賦型を作製することが提案されている。
【００１４】
なお、電鋳は、複製母型を製作する方法として一般的に用いられており、例えばフレネルレンズシートの製作では、ニッケル（Ｎｉ）電鋳による平面状の複製母型をレンズシートの製作に使用されている。
【００１５】
また、円筒状の複製母型に関連する製法として、シームレス金属ベルト及びロールの製法が挙げられる。平滑仕上げ加工された金属ローラを母型として、外側に０．１ｍｍ前後の厚みで電鋳を施した後、母型から引き抜くことで金属ローラが得られる。この製法は、外側に円筒状の複製母型を形成する上では応用できる。しかし、最終的に外側面にレンズ形状が施された賦型ローラを得るためには、内側にレンズ形状が施された円筒状母型もしくは複製母型に対して、内側面に電鋳加工を行なうことになる。
【００１６】
ここで、従来の電鋳法による賦型の作製方法について説明する。図２３は、従来の一般的な電鋳装置を示す。電鋳槽１０１内は、ニッケルめっき浴液などの浴液１０２により満たされ、この浴液１０２にアノード１０３およびカソード１０４が浸される。また、カソード１０４近傍の浴液１０２を撹拌するためのエアアジテーション機能が設けられている。
【００１７】
また、電鋳槽１０１より高所には、浴液１０２を調整するための調整槽１０５が設置され、この調整槽１０５内も浴液１０２により満たされ、この浴液１０２に電鋳槽１０１と同様にアノード１０６とカソード１０７が浸されている。浴液１０２はフィルタポンプ１０８を介して電鋳槽１０１から調整槽１０５に供給され、パイプ１０９を介して調整槽１０５から電鋳槽１０１に戻るようになっている。
【００１８】
例えば、数十インチのフレネルレンズ形成のためには平面状の母型も大きくなるため、各タンク容量及び取り扱いが大掛かりになり、設備は高額になる。円筒状の外側への電鋳は、アノード１０６からの距離を電流管理できる程度に離し、カソード１０７の部分に回転を加えることで、ある程度の膜厚均一性や、応力低下維持を行うことが可能となる。更に高精度の電鋳を行うためには、エアをカソード１０７下から出してカソード１０７近傍の溶液攪拌を施すことが必要となる。
【００１９】
図２４は、凹凸を有するカソードの電鋳作業時における電流分布状態を示す。電鋳槽１１１内は浴液１１２により満たされ、この浴液１１２に、凹凸を有するカソード１１３が浸され、このカソード１１３の両側にはアノード１１４が浸されている。
【００２０】
図２４に示すように、アノード１１４に近接しているカソード１１３の凸部は、電流分布が高いため、電着分布が高くなるのに対して、アノード１１４から離れたカソード１１３の凹部は、電流分布が低いため、電着分布は低くなっている。したがって、凸部の析出物１１５は、凹部に比べて厚くなる。
【００２１】
そこで、従来、アノードの形状および配置を調整することで、電着分布の改善がなされている。図２５（ａ）〜図２８（ａ）は、電着分布改善前におけるアノードの配置および形状を示す。図２５（ｂ）〜図２８（ｂ）は、電着分布改善後におけるアノードの配置および形状を示す。
【００２２】
図２５（ａ）〜図２８（ａ）に示すように、円形状、三角形状、四角形状およびＬ字状の断面を有するカソード１２１に対してアノード１２２を設けた場合には、析出物が不均一となってしまうことが分かる。
【００２３】
これに対して、図２５（ｂ）〜図２８（ｂ）に示すように、カソード１２１に対するアノード１２２の配置および形状を選択することで、析出物の均一性をある程度改善できることが分かる。
【００２４】
そして、析出物の均一性を更に改善するために、プラスチックからなる電流遮蔽板を配置して、電流が過度に集中する箇所をなくすことが提案されている。図２９は、プラスチックからなる電流遮蔽板による電着分布の改善例を示す。図２９に示すように、四角形状の断面を有するカソードの場合には、各角に対応する位置に電流遮蔽板１２４を設けることで、電着分布を改善できる。
【００２５】
【特許文献１】特表２００４−５０８５８５号公報
【発明の開示】
【発明が解決しようとする課題】
【００２６】
上述のように、円形状や三角形状などの母型（カソード）の外表面については、電鋳により析出物を均一に析出させるためのアノードの配置や形状といった具体的な解決手段が提案されている。しかしながら、上述の特許文献１には、円筒状の母型（カソード）の内周面について、電鋳により析出物を均一に析出させるためのアノードの配置や形状といった具体的な解決手段は何ら提案されてはいない。
【００２７】
したがって、この発明の目的は、円筒状の母型の内周面に電鋳加工を施して、円筒状の賦型を作製することができる円筒状の賦型の製造方法およびレンズシートの製造方法を提供することにある。
【課題を解決するための手段】
【００２８】
上述の課題を解決するために、第１の発明は、レンズパターンが内周面に設けられた円筒状の母型を、円筒状のカソードの内周面に保持する工程と、
カソードと、当該カソードの中央部に設けられたアノードとを用いて電気鋳造を行う工程と、
電気鋳造により母型の内周面に形成された薄膜を剥離する工程と
を備えることを特徴とする賦型の製造方法である。
【００２９】
第２の発明は、レンズパターンが内周面に設けられた円筒状の母型を、円筒状のカソードの内周面に保持する工程と、
カソードと、当該カソードの中央部に設けられたアノードとを用いて電気鋳造を行う工程と、
電気鋳造により母型の内周面に形成された薄膜を剥離して賦型を得る工程と、
賦型を用いてシートの一主面にレンズパターンを形成する工程と
を備えることを特徴とするレンズシートの製造方法である。
【００３０】
第３の発明は、レンズパターンが外周面に設けられた円筒状の母型の外周面に、電気鋳造により薄膜を形成し、当該薄膜を剥離して複製母型を作製する工程と、
複製母型と、当該複製母型の中央部に設けられたアノードとを用いて電気鋳造を行う工程と、
電気鋳造により複製母型の内周面に形成された薄膜を剥離する工程と
を備えることを特徴とする賦型の製造方法である。
【００３１】
第４の発明は、レンズパターンが外周面に設けられた円筒状の母型の外周面に、電気鋳造により薄膜を形成し、当該薄膜を剥離して複製母型を作製する工程と、
複製母型と、当該複製母型の中央部に設けられたアノードとを用いて電気鋳造を行う工程と、
電気鋳造により複製母型の内周面に形成された薄膜を剥離して賦型を得る工程と、
賦型を用いてシートの一主面にレンズパターンを形成する工程と
を備えることを特徴とするレンズシートの製造方法である。
【００３２】
第１および第２の発明では、円筒状の母型の内側に薄膜を形成し、これを剥離することで、母型のレンズパターンとは反対のパターンが外周面に形成された賦型を得ることができる。
【００３３】
第３および第４の発明では、円筒状の複製母型の内側に薄膜を形成し、これを剥離することで、複製母型のレンズパターンとは反対のパターンが外周面に形成された賦型を得ることができる。
【００３４】
第１〜第４の発明では、レンズパターンは、典型的には、マイクロレンズアレイ状、プリズムレンズ状またはフレネルレンズ状である。
【００３５】
第１〜第２の発明では、電気鋳造により母型の内周面に薄膜を形成する工程では、アノードおよびカソードの少なくとも一方を自転することが好ましい。第３〜第４の発明では、電気鋳造により複製母型の内周面に薄膜を形成する工程では、アノードおよびカソードの少なくとも一方を自転することが好ましい。
【００３６】
第１〜第２の発明では、電気鋳造により母型の内周面に薄膜を形成する工程では、母型とアノードとの間に設けられた円筒状の電流遮蔽部により、母型の電流分布を一定に保持することが好ましい。第３〜第４の発明では、電気鋳造により複製母型の内周面に薄膜を形成する工程では、母型とアノードとの間に設けられた円筒状の電流遮蔽部により、母型の電流分布を一定に保持することが好ましい。
【００３７】
第１〜第４の発明では、電気鋳造により母型の内周面に薄膜を形成する工程では、カソードの内側と外側の浴液を循環させることが好ましい。第３〜第４の発明では、電気鋳造により複製母型の内周面に薄膜を形成する工程では、カソードの内側と外側の浴液を循環させることが好ましい。
【００３８】
第１〜第２の発明では、粉末状の熱可塑性樹脂を円筒状の金型に投入し、回転成形により円筒状の被加工物を成形する工程と、成形された被加工物の内周面に対してレンズパターンを形成して、円筒状の母型を作製する工程とをさらに備えることが好ましい。第３〜第４の発明では、粉末状の熱可塑性樹脂を円筒状の金型に投入し、回転成形により円筒状の被加工物を成形する工程と、成形された被加工物の外周面に対してレンズパターンを形成して、円筒状の母型を作製する工程とをさらに備えることが好ましい。
【００３９】
第１〜第４の発明では、回転成形の工程において、金型の温度を３１０℃以上３５０℃以下の範囲内に保持することが好ましい。第１〜第４の発明では、熱可塑性樹脂は、ポリカーボネート樹脂であることが好ましい。第１〜第４の発明では、金型の厚さを、被加工物の厚さ以上にすることが好ましく、被加工物の厚さの2倍以上にすることがより好ましい。第１〜第４の発明では、金型の内周面にメッキ処理を施すことが好ましい。第１〜第４の発明では、回転成形の工程において、金型の温度を３１０℃以上３５０℃以下の範囲内まで加熱した後、粉末状の熱可塑性樹脂を一度に金型に投入することが好ましい。
【発明の効果】
【００４０】
以上説明したように、この発明によれば、円筒状の母型の内周面に電鋳加工を施して、円筒状の賦型を作製することができる。
【発明を実施するための最良の形態】
【００４１】
以下、この発明の実施形態について図面を参照しながら説明する。なお、以下の実施形態の全図においては、同一または対応する部分には同一の符号を付す。
【００４２】
（１）第１の実施形態
背面投影型の画像表示装置の全体構成
図１は、この発明の第１の実施形態による背面投影型の画像表示装置の一構成例を示す模式図である。この背面投影型の画像表示装置は、プロジェクタ１および透過型スクリーン２とを備え、プロジェクタ１から投影された画像を、透過型スクリーン２を透過させて表示するものである。
【００４３】
プロジェクタ１は、映像を透過型スクリーン２に拡大投影するものである。このプロジェクタ１としては、例えば液晶表示素子またはデジタルライトプロセッシング（ＤＬＰ（登録商標））素子などをライトバルブとしたものを用いることができる。また、液晶表示素子を備えるプロジェクタ１としては、例えば、透過型液晶表示素子または反射型液晶表示素子を備えるものを用いることができる。
【００４４】
透過型スクリーンの全体構成
図１に示すように、この第１の実施形態による透過型スクリーン２は、プロジェクタ１からの投射光を略平行光として出射する作用を持つフレネルレンズシート２０と、このフレネルレンズシート２０から出射された平行光を受け、水平方向および垂直方向に広げ、表示光として出射する遮光層付フライアイレンズシート１０とを備える。この透過型スクリーン２は、フレネルレンズシート２０がプロジェクタ１の側となり、遮光層付フライアイレンズシート１０が観察者側となるようにして配置される。透過型スクリーン２は、例えば縦５００ｍｍ×横１０２０ｍｍの大きさの長方形状を有する。
【００４５】
フレネルレンズシート２０の観察者側となる面にはフレネルレンズ２４が設けられている。一方、フレネルレンズシート２０のプロジェクタ側となる面は平面状とされている。また、遮光層付フライアイレンズシート１０のプロジェクタ側となる面にはフライアイレンズ１２が設けられている。一方、遮光層付フライアイレンズシート１０の観察者側となる面には遮光層１５が設けられている。これらのフレネルレンズシート２０と遮光層付フライアイレンズシート１０とは、それぞれのレンズ部が互いに向かい合うように配置される。
以下に、遮光層付フライアイレンズシート１０およびフレネルレンズシート２０の構成について、より具体的に説明する。
【００４６】
フレネルレンズシートの構成
フレネルレンズシート２０は、基板２１と、フレネルレンズ２４が一主面に設けられたフィルム２３とを備え、この基板２１とフィルム２３とが接着層２２を介して接着されている。基板２１としては、透明性を有する材料からなるものが用いられ、例えばガラス基板が用いられる。
【００４７】
フィルム２３としては、透明性を有するプラスチックなどの材料からなるフィルムを用いることができ、例えばＰＥＴ（ポリエチレンテレフタレート）フィルムを用いることができる。フレネルレンズ２４は、例えば、フレネルレンズシート２０の中心からプリズムが同心円状に配された構成を有する。このフレネルレンズ２４の作製方法としては、公知の作製方法を用いることができ、例えば、紫外線硬化樹脂により作製する方法を用いることができる。
【００４８】
遮光層付フライアイレンズシートの構成
遮光層付フライアイレンズシート１０は、フライアイレンズシート１３と、このフライアイレンズシート１３の観察者側となる面に設けられた感光性粘着層１４と、この感光性粘着層１４上に設けられた遮光層１５と、この遮光層１５上に設けられた拡散シート１６とを備える。フライアイレンズシート１３は、支持体であるフィルム１１と、そのプロジェクタ側となる面に設けられたフライアイレンズ１２とを有する。遮光層付フライアイレンズシート１０は、例えば縦５００ｍｍ×横１０２０ｍｍの大きさの長方形状を有する。
【００４９】
図２Ａは、遮光層付フライアイレンズシートのプロジェクタ側の外観を示す斜視図である。図２Ｂは、遮光層付フライアイレンズシートの観察者側の外観を示す斜視図である。図２Ａおよび図２Ｂに示すように、遮光層付フライアイレンズシート１０の横方向にｘ軸を設定し、遮光層付フライアイレンズシート１０の縦方向にｙ軸を設定し、遮光層付フライアイレンズシート１０の厚さ方向にｚ軸を設定する。なお、図２Ｂでは、遮光層１５の構成の説明を容易とするために、拡散シート１６の図示を省略している。
【００５０】
フライアイレンズシート１３は、フレネルレンズシート２０から出射された平行光を集光するためのものである。感光性粘着層１４は、後述するように、遮光層１５を形成するときに用いられるものである。遮光層１５は、外光を吸収して透過型スクリーン２のコントラストを向上させるためのものである。拡散シート１６は、フライアイレンズ１２により集光された光を拡散するためのものである。この拡散シート１６としては、例えば公知の拡散シートを用いることができる。
【００５１】
図２Ａに示すように、遮光層付フライアイレンズシート１０のプロジェクタ側となる面には、複数のフライアイレンズ１２が稠密されている。なお、各フライアイレンズ１２上に付された「＋」の印は、レンズの頂点の位置を示す。
【００５２】
図２Ｂに示すように、遮光層１５には、プロジェクタ側となる面に設けられたフライアイレンズ１２と対応する位置に透過部１５ａが設けられている。この透過部１５ａは、遮光層１５に設けられた開口部であり、この透過部１５ａを介してフライアイレンズ１２により集光された光が観察者側に向けて出射される。
【００５３】
図３Ａは、フライアイレンズの一例を示す平面図である。図３Ａに示すように、フライアイレンズ１２は、遮光層付フライアイレンズシート１０に対して垂直な方向から見ると、正方形または長方形などの四角形状を有する。複数のフライアイレンズ１２は、ｘ軸方向およびｙ軸方向に周期的に配列されてなる稠密アレイを構成している。ｘ軸方向のレンズピッチＸは、好ましくは３５μｍ以上１２０μｍ以下に設定され、例えば１００μｍに設定される。ｙ軸方向のレンズピッチＹは、好ましくは３５μｍ以上１２０μｍ以下に設定され、例えば６０μｍに設定される。３５μｍ未満であると、集光部があまりにも小さくなってしまうため、透過部１５ａの形成が困難となってしまう。１２０μｍを越えると、モアレの発生が懸念される。
【００５４】
図３Ｂは、遮光層の一例を示す平面図である。図３Ｂに示すように、遮光層１５に設けられた複数の透過部１５ａは、ｘ軸方向およびｙ軸方向に周期的に配されている。透過部１５ａは、フライアイレンズ１２の形状に応じた形状を有し、具体的には、フライアイレンズ１２の形状と相似した形状またはほぼ相似した形状を有する。例えば、フライアイレンズ１２が四角形状を有する場合には、透過部１５ａの形状は四角形状またはほぼ四角形状に設定される。
【００５５】
図４Ａは、フライアイレンズの一形状例を示す斜視図である。図４Ｂは、フライアイレンズのｘｚ断面の一例を示す断面図である。図４Ｃは、フライアイレンズのｙｚ断面の一例を示す断面図である。このフライアイレンズ１２は、例えば球面状または非球面状を有する。フライアイレンズが非球面状を有する場合には、その非球面は、例えば以下の式（１）により表される。
【数１】
2007118569.tif 000003
式（１）中において、Ｃｘ、Ｃｙ、ｋｘ、ｋｙは以下を示す。
Ｃｘ：ｘ方向の中心曲率
Ｃｙ：ｙ方向の中心曲率
ｋｘ：ｘ方向の非球面係
ｋｙ：ｙ方向の非球面係
【００５６】
表１は、上述の式（１）におけるＣｘ、Ｃｙ、ｋｘ、ｋｙ、ｘ軸方向（横方向）のレンズピッチ（ｘ−ｐｉｔｃｈ）、ｙ軸方向（縦方向）のレンズピッチ（ｙ−ｐｉｔｃｈ）の例を示す。
【表１】
2007118569.tif 000004
【００５７】
遮光層付フライアイレンズシートの製造方法
観察者側に配置される遮光層付フライアイレンズシートの製造方法は、（ａ）レーザ加工により母型を作製する母型の作製工程と、（ｂ）電鋳により賦型を作製する賦型の作製工程と、（ｃ）成形ローラによりフライアイレンズシートを作製するレンズシートの作製工程、（ｄ）フライアイレンズシート上に遮光層を形成する遮光層の作製工程とを備える。
【００５８】
この発明の第１の実施形態による遮光層付フライアイレンズシートの製造方法を以下の順序で説明する。
（ａ）母型の作製工程
（ｂ）賦型の作製工程
（ｃ）レンズシートの作製工程
（ｄ）遮光層の作製工程
【００５９】
（ａ）母型の作製工程
まず、フライアイレンズシート１３を作製するための母型の作製工程について説明する。ここでは、レーザ光を使用したマスクイメージング法を用いて、円筒状の被加工物を加工することにより、母型を作製する場合を例として説明する。レーザ加工を施すためのレーザ加工機としては、例えばベルギーＯＰＴＥＣ社製精密レーザ加工機ＭＡＳ−３００を使用できる。
【００６０】
まず、レーザ加工に用いられるマスクについて説明する。図５は、レーザ加工に用いられるマスクの一例を示す模式図である。図５に示すように、マスクには、複数の開口部が設けられている。これらの複数の開口部は、複数の行および／または列をなすよう設けられている。このマスクの開口部を介してレーザ光を円筒状の被加工物の内周面に照射して、その内周面上にマスク像を形成することにより、レーザ光のエネルギーにより被加工物が加工される。このマスクの材料としては、例えばレーザ光の照射に対して耐えることができるものが選ばれ、例えば金属が選ばれる。
【００６１】
開口部の形状は、この開口部により形成されるマスク像を円筒状の被加工物の内周面上に周方向または高さ方向に向かって移動させることにより、球面または非球面状の溝を形成できるように選ばれる。
【００６２】
以下に、上述のマスクを用いた母型の作製工程について説明する。まず、円筒状の被加工物を準備する。被加工物の材料としては、公知のプラスチックを用いることができ、プラスチックの耐熱性、ガラス転移点により加工性や加工後の表面形状が変化するため、加工条件に応じて適宜選択することが好ましく、例えば、ポリカーボネートを用いることができる。
【００６３】
次に、この円筒形状を有する被加工物の内周面上に、レーザ照射系を移動させる。このレーザ照射系には、上述のマスクが装着されている。
【００６４】
次に、被加工物の内周面上にマスク像を形成すると共に、レーザ照射系を被加工物の一方の開口端から他方の開口端に向けて移動させる。これにより、被加工物の内周面に一方の開口端から他方の開口端に向かうストライプ状の溝が形成される。
【００６５】
そして、同様の工程を、被加工物をその軸を回転軸として適宜回転させながら繰り返す。これにより、一方の開口端から他方の開口端に向かうストライプ状の溝が、被加工物の内周面全体に形成される。
【００６６】
次に、レーザ照射系を一方の開口端に移動させる。そして、被加工物の内周面上にマスク像を形成すると共に、被加工物をその軸を回転軸として一定速度で回転させる。これにより、内周面の円周上が加工される。そして、同様の工程を、レーザ照射系を一方の開口端から他方の開口端の方向に向けて適宜移動しなが繰り返す。以上により、目的とする母型が得られる。
【００６７】
（ｂ）賦型の作製工程
次に、上述のようにして得られた母型を用いて賦型を作製する。まず、賦型の作製に用いられる電鋳装置について説明する。図６は、この発明の第１の実施形態による電鋳装置の一構成例を示す模式図である。図７は、図６の線分Ａ−Ａ’における断面図である。
【００６８】
図６に示すように、この電鋳装置は、電鋳槽３１、カソード３２およびアノード３３を備える。この電鋳装置は、円筒状を有する母型の内周面に電鋳加工を施して、円筒状の賦型を作製するためのものである。
【００６９】
電鋳槽３１は、例えば、円筒形状を有し、その内部は浴液３４で満たされている。また、電鋳槽３１の中央部には、円筒形状を有するカソード３２が設けられ、このカソード３２内には円柱状のアノード３３が設けられている。
【００７０】
カソード３２は、その内周面に母型６１を保持可能に構成されている。具体的には、カソード３２の内周面には、例えば、母型６１を嵌合するための嵌合溝３２ａが設けられ、この嵌合溝３２ａに母型６１を嵌合することで母型６１がカソード３２の内周面に保持される。なお、カソード３２はメッシュ状または網状としてもよい。
【００７１】
カソード３２の内壁面に保持された母型６１の両端は、導電材料３５によりカソード３２に繋がれている。なお、母型６１の両端の円周部全体を導電材料３５により繋ぐことが好ましい。このように導電処理を施した箇所は、電鋳時に不安定な働きをする場合があるので、非導電材料３６により被覆することが好ましい。また、このカソード３２の外周面も、非導電材料３６により被覆することが好ましい。
【００７２】
カソード３２の上部には、図７に示すように、複数の液通路３７が例えば円筒状のカソード３２の周方向に均等に設けられている。この液通路３７は、非導電材料３６により被覆することが好ましい。この液通路３７を設けることで、浴上部で浴液３４が円筒状のカソード３２の内外を循環できるようになる。
【００７３】
カソード３２の内周面には、その内周面に保持された母型６１を覆うようにカバーシリンダ３８が設けられている。カバーシリンダ３８は、カソード３２に保持された母型６１の両端部がその中心部に比較して電流分布が高くなることを防ぎ、母型６１の電流分布を均一に維持されるように、カソード３２に保持された母型６１を覆うためのものである。
【００７４】
カバーシリンダ３８は、円筒状の形状を有し、複数の孔が設けられている。この孔は、母型６１の電流分布を均一に維持するためのものであり、例えば、カバーシリンダ３８の中央部で最も多く、その両端部に向かうに従って徐々に減少するように設けられている。また、カバーシリンダ３８の中央部にのみ孔を設け、その両端部には孔を設けないようにしてもよい。
【００７５】
アノード３３は、メッシュ状または網状を有する中空円筒状のバスケット３９を備え、このバスケット３９は、例えばＴｉ（チタン）により構成される。バスケット３９内には、例えばニッケル（Ｎｉ）ボール４０が収納される。バスケット３９は、その上部からバスケット３９内に、例えばニッケルボール４０を追加できる構造となっている。バスケット３９の下部は、ラフフィルタ４１により覆われている。
【００７６】
アノード３３の上部は、アノード３３を自転させるための駆動部に連結され、その自転軸は円筒状のカソード３２の中心軸と一致するようになっている。アノード３３を自転させることで、電鋳時におけるアノード３３およびカソード３２の間の電流分布を円周方向で均一に維持することができる。
【００７７】
また、アノード３３には、バスケット３９の外周面を覆うように螺旋状のスクリュ４２が設けられている。アノード３３を自転させると、このアノード３３の自転に伴ってスクリュ４２も回転し、それによってカソード３２の内側では上方から下方に向かう流露が形成される。
【００７８】
円筒状のカソード３２の下方には、円環状のパイプ４５、４６が設けられている。パイプ４６の円環の径は、例えば、円筒状のカソード３２の外径より大きく設定される。また、パイプ４５の円環の径は、例えば、円環状のカソード３２の内径より小さく、バスケット３９の円柱の径より大きく選ばれる。円環状のパイプ４６の上面には複数の開口が設けられ、円環状のパイプ４５の内周面には複数の開口が設けられている。
【００７９】
パイプ４５はフィルタポンプ４４に接続され、パイプ４６はコンディショニングタンク４３に接続されている。そして、フィルタポンプ４４とコンディショニングタンク４３とが接続されている。
【００８０】
カソード３２の外周側の下方には、エア導入管４７が導入されている。このエア導入管４７によりカソード３２の外周側の下方にエアを導入することで、カソード３２の外周側の下方から上方に向かう液流れを助長することができる。
【００８１】
次に、図６〜図８を参照しながら、この発明の第１の実施形態による円筒状の賦型の作製工程について説明する。
まず、上述のようにして得られた、図８（ａ）に示す母型６１の内周面に対して、下地処理として導電化処理を行う。これにより、図８（ｂ）に示すように、母型６１の内周面に対して導電化膜６２が形成される。導電化処理としては、例えば無電解メッキまたはスパッタリングを用いることができる。ここで、導電化膜６２は、例えばニッケルなどの金属からなる金属被膜である。
【００８２】
次に、上述のようにして導電化処理が施された母型６１を円筒状のカソード３２の内周面に取り付ける。そして、円筒状の母型６１の両端をカソード３２に導電材料３５により繋ぐ。この際、母型６１の両端の円周部全体を導電材料３５により繋ぐことが好ましい。このように導電処理を施した箇所は、電鋳時に不安定な働きをする場合があるので、非導電材料３６により被覆することが好ましい。
【００８３】
次に、アノード３３を自転させると共に、エア導入管４７を介してエアを電鋳槽３１内に導入する。さらに、フィルタポンプ４４およびコンディショニングタンク４３を介する浴調整の給排の循環も行う。これにより、カソード３２の内周面側を上方から下方へ向かい、カソードの外周面側に回り、カソードの外周面側を下方から上方へ向かい、カソードの外周面側から内周面側に戻る流路が形成される。そして、図８（ｃ）に示すように、電鋳により母型６１の内周面上にニッケルメッキ層などの金属メッキ層６３を形成する。その後、例えば母型６１をレーザ光でカットするなどして、母型６１から金属メッキ層６３を剥離する。これにより、母型６１とは反対の凹凸パターンを有する円筒状の賦型６４が得られる。
【００８４】
（ｃ）シートの製造工程
まず、図９を参照して、フライアイレンズシート１３の作製に用いられるシート製造装置について説明する。図９に示すように、このシート製造装置は、加圧ローラ５２、樹脂ディスペンサ５４、剥離ローラ５５、ＵＶランプ（紫外線ランプ）５６および成形ローラ５７を備える。
【００８５】
基材シート（基材フィルム）５１は、帯状の形状を有し、この基材シート５１の材料としては、例えばＰＥＴ（ポリエチレンテレフタレート）、ＰＣ（ポリカーボネート）またはゼオノア（登録商標）等を用いることができる。この基材シート５１は、巻軸に予め巻き取られて巻物状とされ、シート製造装置の所定位置に回転可能に装着される。
【００８６】
成形ローラ５７は、フライアイレンズ１２を基材シート５１の一主面に多数連続して形成するためのものである。成形ローラ５７は、円柱状の形状を有し、その円柱面には、上述の（ｂ）賦型の作製工程で作製された賦型が設けられている。また、成形ローラ５７は、その軸を回転軸として回転可能に装着され、成形ローラ５７の回転に伴って基材シート５１が送り出される。
【００８７】
加圧ローラ５２は、基材シート５１を加圧して成形ローラ５７の円柱面に密着させるためのものである。加圧ローラ５２は、円柱状の形状を有し、その半径は、例えば成形ローラ５７の半径よりも小さく選ばれる。加圧ローラ５２は、その軸を回転軸として回転可能に構成されている。
【００８８】
剥離ローラ５５は、フライアイレンズ１２が一主面に形成された基材シート５１を、成形ローラ５７から剥離するためのものである。剥離ローラ５５は、円柱状の形状を有し、その半径は、例えば成形ローラ５７の半径よりも小さく選ばれる。剥離ローラ５５は、その軸を回転軸として回転可能に構成されている。
【００８９】
樹脂ディスペンサ５４は、紫外線硬化樹脂５３を滴下するためのものであり、紫外線硬化樹脂の滴下位置を調整できるように移動可能に構成されている。ＵＶランプ５６は、紫外線を照射可能に構成され、成形ローラ５７上を巡らされている基材シート５１に対して紫外線を照射する。
【００９０】
次に、図９を参照しながら、フライアイレンズシートの作製工程について説明する。
まず、微細形状が表面に設けられた成形ローラ５７と、加圧ローラ５２とで基材シート５１をニップする。そして、樹脂ディスペンサ５４から成形ローラ５７と基材シート５１との間に紫外線硬化樹脂５３を滴下して、成形ローラ５７と基材シート５１との間に樹脂だまりを形成するとともに、基材シート５１を成形ローラ５７に圧着しながら送り出す。これにより、成形ローラ５７の円柱面と基材シート５１との間に、紫外線硬化樹脂が塗布・充填される。また、この際に、紫外線硬化樹脂に混在する気泡が除去される。
【００９１】
紫外線硬化樹脂５３としては、例えば、アクリル系樹脂、ポリエステル樹脂、ポリ塩化ビニル、ポリウレタン、シリコン樹脂等を例示することができるが、特に限定されるものではない。なお、樹脂は紫外線硬化樹脂に限定されるものではなく、エネルギーを吸収して硬化する種々の樹脂を用いることができ、例えば、電子線または熱により硬化できる樹脂を用いることができる。
【００９２】
そして、成形ローラ５７の下方から紫外線を基材シート５１に対して照射して紫外線硬化樹脂５３を硬化させた後、回転している剥離ローラ５５により成形ローラ５７から基材シート５１を引き剥がす。これにより、フライアイレンズ１２を有する光学層が基材シート５１上に形成されて、目的とするフライアイレンズシート１３が得られる。
【００９３】
（ｄ）遮光層の作製工程
次に、図１０を参照しながら、上述のようにして得られたフライアイレンズシート１３に対する遮光層１５の作製工程について説明する。まず、図１０Ａに示すように、上述のようにして作製されたフライアイレンズシート１３のレンズ側とは反対側の平坦面に、例えば紫外線感光樹脂粘着層などの感光性粘着層１４を形成する。この感光性粘着層１４の形成方法としては、例えば、フィルム１１の表面に感光性粘着剤を直接塗布する方法、感光性粘着層１４を支持基材上に剥離可能に形成し、この感光性粘着層１４をフィルム１１の表面に貼り合わせて、支持基材を剥離する方法などが挙げられる。
【００９４】
感光性粘着層１４を構成する材料としては、少なくとも１つの有機重合体からなる熱粘着性の結合剤、エチレン性不飽和を有する光重合性化合物、１つの光重合開始剤を主成分とするものを用いることができる。
【００９５】
上述の有機合成体からなる熱粘着性の結合剤は、上述の各成分と相溶性であることが望ましい。一般的な有機重合体の例としては、ポリ塩化ビニル、ポリ（メタ）アクリル酸、ポリ（メタ）アクリル酸エステル、ポリビニルエーテル、ポリビニルアセタール、ポリウレタン樹脂、エポキシ樹脂、ポリアミド、ポリエステル、塩化ビニリデン−アクリルニトリル共重合体、塩化ビニリデン−メタクリレート共重合体、塩化ビニリデン−酢酸ビニル共重合体、セルロース誘導体、ポリオレフィン、ジアリルフタレート樹脂、各種合成ゴム、例えばブタジエン−アクリルニトリル共重合体などを挙げることができる。
【００９６】
光重合化合物としてはラジカル重合が可能なエチレン性不飽和を有する、付加重合または架橋可能な公知モノマー、オリゴマー、ポリマーを制限することなく使用することができる。例えばビニル基、またはアクリル基を有するモノマー、オリゴマーまたは末端また側鎖にエチレン性不飽和基を有するポリマーである。その例としては例えばアクリル酸およびその塩、アクリル酸エステル類、アクリルアミド類、メタクリル酸及びその塩、メタクリル酸エステル類、メタクリルアミド類、無水マレイン酸、マレイン酸エステル類、イタコン酸エステル類、スチレン類、ビニルエーテル類、ビニルエステル類、N-ビニル複素環類、アクリルエーテル類、アクリルエステル類、およびこれらの誘導体などを挙げることができる。具体的な化合物としては、（メタ）アクリル酸、メチル（メタ）アクリレート、ブチル（メタ）アクリレート、シクロヘキサン（メタ）アクリレート、ジメチルアミノメチル（メタ）アクリレート、カルビトール（メタ）アクリレート、２−エチルへキシル（メタ）アクリレート、ラウリル（メタ）アクリレート、２−ヒドロキシエチル（メタ）アクリレート、２−ヒドロキシプロピル（メタ）アクリレート、（メタ）アクリルアミド、N-メチロール（メタ）アクルアミド、スチレン、アクリルニトリル、N-ビニルピロリドン、エチレングリコール（メタ）アクリレート、トリエチレングリコールジ（メタ）アクリレート、プロピレングリコールジ（メタ）アクリレート、トリプロピレングリコールジ（メタ）アクリレート、ペンタエリスリトールジ（メタ）アクリレート、ブタンジオールジ（メタ）アクリレート、ヘキサンジオールジ（メタ）アクリレート、ノナンジオールジ（メタ）アクリレート、ネオペンチルグリコールジ（メタ）アクリレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、トリエチレングリコールジビニルエーテルヒドロキシプチルビニルエーテル、ウレタン（メタ）アクリレート、ポリエステル（メタ）アクリレート、エポキシ（メタ）アクリレートなどが好適に使用でき、これらの化合物は１種または２種以上を混合して用いることができる。
【００９７】
前記材料成分の混合比は概ね、有機重合体からなる熱粘着性の結合剤２０〜８０ｗｔ％、ラジカル重合可能なエチレン性不飽和結合を有する光重合性化合物２０〜８０ｗｔ％である。
【００９８】
次に、図１０Ｂに示すように、未硬化状態の感光性粘着層１４に、フライアイレンズ１２の側から紫外線（ＵＶ平行光）を照射する。これにより、フライアイレンズ１２により紫外線が集光部１４ａに集光されて、感光性粘着層１４のうち集光部１４ａの感光性粘着層１４が硬化される。すなわち、集光部１４ａの感光性粘着層１４は粘着性が失われる。これに対して、紫外線が集光されない非集光部１４ｂの感光性粘着層１４は、粘着性が維持される。
【００９９】
次に、図１０Ｃに示すように、感光性粘着層１４上に、黒色転写フィルム１９の黒色層１７を貼り合わせた後、支持基材１８を剥離する。これにより、図１０Ｄに示すように、黒色層１７のうち集光部１４ａに対応する部分が、支持基材１８と共に剥離されて、例えば、四角形状またはほぼ四角形状を有する透過部１５ａが黒色層１７に形成される。以上により、図１０Ｅに示すように、遮光層１５が観察者側となる面に設けられた遮光層付フライアイレンズシート１０が得られる。その後、必要に応じて、拡散シート１６を遮光層１５上に形成する。
【０１００】
黒色転写フィルム１９は樹脂とカーボンブラックを混合した塗料を、支持基材１８に塗工することにより得られる。
【０１０１】
上述のカーボンブラックとしては、市販のカーボンブラックを使用することができる。例えば、三菱化成社製の＃９８０Ｂ、＃８５０Ｂ、ＭＣＦ８８Ｂ、＃４４Ｂ、キャボット社製のＢＰ−８００、ＢＰ−Ｌ、ＲＥＧＡＬ−６６０、ＲＥＧＡＬ−３３０、コロンビヤンカーボン社製のＲＡＶＥＮ−１２５５、ＲＡＶＥＮ−１２５０、ＲＡＶＥＮ−１０２０、ＲＡＶＥＮ−７８０、ＲＡＶＥＮ−７６０、デグサ社製のＰｒｉｎｔｅｘ−５５、Ｐｒｉｎｔｅｘ−７５、Ｐｒｉｎｔｅｘ−２５、Ｐｒｉｎｔｅｘ−４５、ＳＢ−５５０等がある。これらを単独、あるいは混合して使用することができる。
【０１０２】
カーボンブラックと配合するバインダー樹脂としては、変成または非変成の塩化ビニル樹脂、ポリウレタン樹脂、フェノキシ樹脂、ポリエステル樹脂等を使用でき、この他、セルロースアセテートブチレート等のセルロースエステルも使用できる。また、特定の使用方式を有する熱可塑性樹脂、熱硬化性樹脂、反応型樹脂、電子線照射硬化型樹脂等を用いてもよい。
【０１０３】
塗料におけるカーボンブラックの含有量は４５ｗｔ％以上７５ｗｔ％以下が好ましい。含有量カーボンが７５ｗｔ％を超える場合は、樹脂に対してカーボンが過剰となり、カーボンブラックが脱落する。集光部への脱落及び、転写工程で工程内で脱落し、汚れとなり望ましくない。またカーボンブラックの含有量が４５ｗｔ％に満たない場合は、樹脂が過剰となるため塗膜強度が強く、集光部と非集光部の境界に倣い、塗膜が切れず、非集光部に付着すべき黒色層１７が不足する。あるいは集光部に黒色層１７が残存することが起きる。非集光部の黒色層１７の不足、集光部への黒色層１７の残存は、スクリーンのコントラスト低下及び投影像が欠けるため望ましくない。カーボン含有量は６０ｗｔ％以上７０ｗｔ％以下とするのが最も好ましい。
【０１０４】
黒色層１７には、カーボンブラックとバインダー樹脂の他に、必要に応じて有機顔料、無機顔料などの添加剤を含有させることができる。
【０１０５】
黒色層１７となる塗料の形成は上述した各成分と必要に応じて溶剤とを常法により攪拌機で混合し、支持基材１８に塗布し、乾燥あるいは硬化すればよい。
【０１０６】
上述の塗料の支持基材１８としては、公知のプラスチックフィルムを用いることが可能である。必要に応じて、プラスチックフィルム表面に離型層を形成し、プラスチックフィルムと黒色層１７との剥離強度を調整することが可能である。
【０１０７】
黒色層１７の厚みは０．５μｍ以上、２．０μｍ以下が好ましい。厚みが０．５μｍに満たない場合は黒色濃度が低下し、外光を十分に遮断することができない。また、濃度ムラが顕著となり望ましくない。厚みが２．０μｍを超える場合は、感光粘着層に黒色層１７を貼合し加圧した際に塗膜にひび割れが生じ望ましくない。黒色層１７の厚みは０．７μｍ以上、１．２μｍ以下が最も好ましい。
【０１０８】
この発明の第１の実施形態によれば以下の効果を得ることができる。
アノード３３を自転しながら電鋳を行うので、アノード３３およびカソード３２間の電流分布を円周方向で均一に維持することができる。
【０１０９】
また、電流遮蔽のためのカバーシリンダ３８をカソード３２の内側に設けるので、円筒状の母型６１の両端部の電流分布が中心部と比較して高くなることを防げ、電流分布を均一に維持することができる。
【０１１０】
また、フィルタポンプ４４およびコンディショニングタンク４３を介する浴調整の給排の循環により、円筒母型６１の外側では上方から下方に液流れを促し、内側では下方から上方に液流れを促すので、電鋳槽３１内の液濃度を均一に維持することができる。
【０１１１】
また、エアアジテーションの機能を設けることで、カソード３２の外側の下方から上方に向かう液流れを助長することができる。
【０１１２】
また、アノード３３にスクリュ４２を設けることで、アノード３３の自転を利用した液流れを得ることができる。すなわち、カソード３２の内側にて上方から下部に向かう液流れを助長するたことができる。
【０１１３】
（２）第２の実施形態
次に、この発明の第２の実施形態について説明する。
上述の第２の実施形態では、母型の内周面にレーザ加工を施してレンズパターンを形成し、この母型を用いて賦型を作製する場合について説明したが、この第２の実施形態では、母型の外周面にレーザ加工を施してレンズパターンを形成し、この母型を用いて複製母型をさらに作製し、この複製母型を用いて賦型を作製する場合について説明する。
【０１１４】
遮光層付フライアイレンズシートの製造方法以外のことは、上述の第１の実施形態と同様であるので、以下では遮光層付フライアイレンズシートの製造方法について説明する。
【０１１５】
この発明の第２の実施形態による遮光層付フライアイレンズシートの製造方法を以下の順序で説明する。
（ａ）母型の作製工程
（ｂ）賦型の作製工程
（ｃ）レンズシートの作製工程
（ｄ）遮光層の作製工程
【０１１６】
（ａ）母型の作製工程
まず、フライアイレンズシート１３を作製するための母型の作製工程について説明する。ここでは、レーザ光を使用したマスクイメージング法を用いて、円筒状の被加工物を加工することにより、母型を作製する場合を例として説明する。レーザ加工を施すためのレーザ加工機としては、例えばベルギーＯＰＴＥＣ社製精密レーザ加工機ＭＡＳ−３００を使用できる。
【０１１７】
まず、レーザ加工に用いられるマスクについて説明する。図１１は、レーザ加工に用いられるマスクの一例を示す模式図である。図１１に示すように、マスクには、複数の開口部が設けられている。これらの複数の開口部は、複数の行および／または列をなすよう設けられている。このマスクの開口部を介してレーザ光を円筒状の被加工物の内周面に照射して、その内周面上にマスク像を形成することにより、レーザ光のエネルギーにより被加工物が加工される。このマスクの材料としては、例えばレーザ光の照射に対して耐えることができるものが選ばれ、例えば金属が選ばれる。
【０１１８】
開口部の形状は、この開口部により形成されるマスク像を円筒状の被加工物の内周面上に周方向または高さ方向に向かって移動させることにより、球面または非球面状の溝を形成できるように選ばれる。このような形状を形成できる開口部の形状としては、例えば半円形状または爪状の形状を挙げることができる。なお、マスクの開口が半円形状または爪状の形状を有する場合には、この半円形状または爪状などの湾曲した辺の側またはそれとは反対の側に対してマスク像を移動するようにする。このようにすることで、マスク像を一方向に向かって移動させた場合に、マスク像の中心部が通過する位置に対してより多くのレーザ光を照射することができる。すなわち、球面または非球面状の溝を形成することができる。
【０１１９】
まず、円筒形状を有する被加工物を準備する。被加工物の材料としては、公知のプラスチックを用いることができ、プラスチックの耐熱性、ガラス転移点により加工性や加工後の表面形状が変化するため、加工条件に応じて適宜選択することが好ましく、例えばポリカーボネートを用いることができる。
【０１２０】
次に、この円筒形状を有する被加工物の外周面上に、レーザ照射系を移動させる。このレーザ照射系には、被加工物を所望の形状に加工するためのマスクが装着されている。このマスクとしては、例えば、上述のマスクを用いることができる。
【０１２１】
次に、被加工物の外周面上にマスク像を形成すると共に、レーザ照射系を被加工物の一方の開口端から他方の開口端に向けて移動させる。これにより、被加工物の外周面に一方の開口端から他方の開口端に向かうストライプ状の溝が形成される。
【０１２２】
そして、同様の工程を、被加工物をその軸を回転軸として適宜回転させながら繰り返す。これにより、一方の開口端から他方の開口端に向かうストライプ状の溝が、被加工物の外周面全体に形成される。
【０１２３】
次に、レーザ照射系を一方の開口端に移動させる。そして、被加工物の外周面上にマスク像を形成すると共に、被加工物をその軸を回転軸として一定速度で回転させる。これにより、レーザ光のマスク像が外周面の円周上を移動して、外周面の円周上が加工される。そして、同様の工程を、レーザ照射系を一方の開口端から他方の開口端の方向に向けて適宜移動しなが繰り返す。以上により、目的とする母型が得られる。
【０１２４】
図１２Ａは、上述のようにして得られた母型の内周面の一部を示す模式図である。図１２Ｂは、上述のようにして得られた母型の内周面の一部を拡大して示す模式図である。図１２Ａおよび図１２Ｂに示すように、母型の内周面には、上述のフライアイレンズ１２の形状に対応した複数の凹部が、周方向および高さ方向に周期的に配設されている。
【０１２５】
（ｂ）賦型の作製工程
次に、図６、図１３および図１４を参照しながら、この発明の第２の実施形態による円筒状の賦型の作製工程について説明する。
【０１２６】
まず、上述のようにして得られた、図１３（ａ）に示す母型７１の外周面に対して、下地処理として導電化処理を行う。これにより、図１３（ｂ）に示すように、母型７１の外周面に対して導電化膜７２が形成される。導電化処理としては、例えば無電解メッキまたはスパッタリングを用いることができる。ここで、導電化膜７２は、例えばニッケルなどの金属からなる金属被膜である。
【０１２７】
次に、図１３（ｃ）に示すように、例えば電鋳により母型７１の外周面上、ニッケルメッキ層などの金属メッキ層７３を形成する。その後、例えば母型７１をレーザ光でカットするなどして、母型７１から金属メッキ層７３を剥離する。これにより、図１３（ｄ）に示すように、母型７１とは反対の凹凸パターンを有する円筒状の複製母型７４が得られる。
【０１２８】
次に、上述のようにして得られた複製母型７４を円筒状のカソード３２の内側に取り付ける。そして、円筒状の複製母型７４の両端をカソード３２に導電材料３５により繋ぐ。この際、母型６１の両端の円周部全体を導電材料３５により繋ぐことが好ましい。このように導電処理を施した箇所は、電鋳時に不安定な働きをする場合があるので、非導電材料３６により被覆することが好ましい。
【０１２９】
次に、アノード３３を自転させると共に、エア導入管４７を介してエアを電鋳槽３１内に導入する。さらに、フィルタポンプ４４およびコンディショニングタンク４３を介する浴調整の給排の循環も行う。これにより、カソード３２の内周面側を上方から下方へ向かい、カソードの外周面側に回り、カソードの外周面側を下方から上方へ向かい、カソードの外周面側から内周面側に戻る流路が形成される。そして、図１４（ａ）に示すように、電鋳により複製母型７４の内周面上にニッケルメッキ層などの金属メッキ層７５を形成する。その後、例えば複製母型７４から金属メッキ層７５を剥離する。これにより、図１４（ｂ）に示すように、複製母型７４とは反対の凹凸パターンを有する円筒状の賦型６４が得られる。
【０１３０】
（ｃ）レンズシートの作製工程
シートの製造工程については、上述の第１の実施形態と同様であるので説明を省略する。
【０１３１】
（ｄ）遮光層の作製工程
遮光層の作製工程については、上述の第１の実施形態と同様であるので説明を省略する。
【０１３２】
（３）第３の実施形態
次に、この発明の第３の実施形態について説明する。
上述の第１の実施形態では、遮光層１５に設けられた透過部１５ａが四角形状またはほぼ四角形状である場合について説明したが、この発明の第２の実施形態では、遮光層１５に設けられた透過部１５ａが六角形状（ハニカム状）またはほぼ六角形状である場合について説明する。
【０１３３】
図１５は、遮光層付フライアイレンズシートの観察者側の外観を示す斜視図である。図１５に示すように、遮光層１５には、プロジェクタ側となる面に設けられたフライアイレンズ１２と対応する位置に透過部１５ａが設けられている。この透過部１５ａは、遮光層１５に設けられた開口部であり、この透過部１５ａを介してフライアイレンズ１２により集光された光が観察者側に向けて出射される。
【０１３４】
図１６Ａは、フライアイレンズの一例を示す平面図である。図１６Ａに示すように、フライアイレンズは、遮光層付フライアイレンズシート１０に対して垂直な方向から見ると、六角形状を有する。複数のフライアイレンズ１２は、ｘ軸方向およびｙ軸方向に周期的に配列されてなる稠密アレイを構成している。ｘ軸方向のレンズピッチＸは、好ましくは３５μｍ以上１０５μｍ以下に設定され、例えば１００μｍに設定される。ｙ軸方向のレンズピッチＹは、好ましくは３５μｍ以上１０５μｍ以下に設定され、例えば６０μｍに設定される。また、角度αは例えば１５０°に選ばれ、角度βは例えば１１０°に選ばれる。
【０１３５】
図１６Ｂは、遮光層１５の一例を示す平面図である。図１６Ｂに示すように、遮光層１５に設けられた複数の透過部１５ａは、ｘ軸方向およびｙ軸方向に周期的に配されている。透過部１５ａは、フライアイレンズ１２の形状に応じた形状を有し、具体的には、フライアイレンズ１２の形状と相似した形状またはほぼ相似した形状を有する。例えば、フライアイレンズ１２が六角形状を有する場合には、透過部１５ａの形状は六角形状またはほぼ六角形状に設定される。
これ以外のことは上述の第１の実施形態と同様であるので説明を省略する。
【０１３６】
（４）第４の実施形態
次に、この発明の第４の実施形態について説明する。
この発明の第４の実施形態は、上述の第１の実施形態による遮光層付フライアイレンズシートの製造方法において、母型の作製工程前に、母型の作製に用いられる円筒状の被加工物を回転成形により作製する被加工物の作製工程をさらに備えるものである。
【０１３７】
図１７は、被加工物の作製工程において用いられる回転成形装置の一構成例である。回転成形装置８１の近くには搬送装置９１が設けられ、この搬送装置９１により被加工物を成形するための粉末樹脂材料９２が回転成形装置８１に搬送されるようになっている。また、図示を省略するが、回転成形装置８１の近くには送風装置が設けられ、この送風装置により成形された被加工物を冷却可能なようになっている。
【０１３８】
搬送装置９１は、搬送部９３と、この搬送部９３を支持する支持体９４とを備える。搬送部９３は、両端が閉鎖された円筒状の形状を有し、その円筒面には一端から他端に向かって広がる細長の開口部９３ａが設けられている。搬送部９３は、粉末樹脂材料９２を回転成形装置８１に搬送可能であるとともに、その軸心回りに回転可能に支持体９４に支持されている。粉末樹脂材料９２は、後工程である母型の作製工程において、レーザ加工によりレンズパターンを形成可能な樹脂材料であり、このような樹脂材料としては、例えば、ポリカーボネート（ＰＣ）、ポリイミド（ＰＩ）などの熱可塑性樹脂を用いることができる。
【０１３９】
回転成形装置８１は、円筒金型８２とテーブル８３とを備え、円筒金型８２は、その軸心とテーブル８３の上面とが平行となるように、テーブル８３上に回転可能に支持されている。テーブル８３の下部にはベース８８が設けられ、このベース８８によりテーブル８３は揺動可能に支持されている。
【０１４０】
テーブル８３上には、駆動部であるモータ８４が設けられ、このモータ８４の軸には歯車８５ａが固定されている。また、テーブル８３上にはシャフト８６が回転可能に支持されており、このシャフト８６の一端に歯車８５ｂが固定され、この歯車８５ｂとモータ８４の軸に固定された歯車８５ａとがかみ合って、シャフト８６が回転するようになっている。円筒金型８２の両端には駆動リング８７，８７が設けられ、この駆動リング８７，８７がシャフト８６の回転に伴って回転し、円筒金型８２がその軸心回りに回転するようになっている。円筒金型８２の下方および側方には、複数のバーナ８９が設けられ、回転する円筒金型８２をその下方および側方から加熱可能なようになっている。円筒金型８２の加熱手段は、円筒金型全体の温度が均一となるように加熱可能なものであればよく特に限定されるものではないが、コストの観点からすると、加熱手段としてバーナ８９を用いることが好ましい。
【０１４１】
円筒金型８２の両端には開口８２ａ，８２ａが設けられ、その一方の開口８２ａを介して搬送部９３が円筒金型８２内に移動可能となっている。円筒金型８２としては、熱伝導率の高いものを用いることが好ましく、例えば鋼管、ステンレス鋼管を用いることができる。また、円筒金型８２の内周面には、ハードクロムメッキ処理などのメッキ処理を施すことが好ましい。メッキ処理により、回転成形の際に円筒金型８２から気泡が発生し、被加工物に混入することを抑えることができるからである。さらに、メッキ処理を施した内周面に平滑化処理を施すことがより好ましい。平滑化処理により、初期の樹脂溶融時に樹脂材料間で発生する隙間を低減できるからである。平滑化処理の方法は、内周面を平滑化できる方法であれば良く特に限定されるものではないが、その一例としては例えばホーニング加工を挙げることができる。
【０１４２】
また、円筒金型８２の周壁の厚さは、成形する円筒状の被加工物の周壁の厚さの１倍以上１０倍以下の範囲内にすることが好ましく、２倍以上１０倍以下の範囲内にすることがより好ましい。１倍以上にすると、金型蓄熱量を上げて粉末樹脂材料９２を早く溶融させ、被加工物に対して気泡が混入することを抑制でき、１０倍以下にすると、装置構造として回転機構などの安定化が図られる。また、２倍以上にすると、金型蓄熱量を上げて粉末樹脂材料９２をより早く溶融させ、被加工物に対して気泡が混入することをより抑制でき、１０倍以下にすると、装置構造として回転機構などの安定化が図られる。
【０１４３】
次に、上述の回転成形装置８１を用いた被加工物の作製工程について説明する。まず、円筒金型８２をその軸心回りに回転させるとともにバーナ８９を点火し、円筒金型８２を加熱する。ここで、加熱による円筒金型８２の到達温度は、粉末樹脂材料９２の種類に応じて異なり、例えば粉末樹脂材料９２としてポリカーボネート樹脂を用いる場合には、円筒金型の加熱温度は、好ましくは３１０℃〜３５０℃、より好ましくは３１０℃〜３４０℃の範囲内である。円筒金型の加熱温度を３１０℃〜３５０℃の範囲内にすると、被加工物に対するうねりの発生を抑制でき、円筒金型の加熱温度を３１０℃〜３４０℃の範囲内にすると、ポリカーボネート樹脂の変質および被加工物に対するうねりの発生を抑制できるからである。
【０１４４】
次に、搬送部９３を開口８２ａを介して円筒金型８２内に移動された後、搬送部９３をその軸心回りに回転する。これにより、粉末樹脂材料９２が円筒金型８２の長さ方向に均一に投入される。ここで、粉末樹脂材料９２を２回以上に分けて投入することが好ましい。２回以上に分けて投入することにより、粉末樹脂材料９２の投入量が多い場合であっても、円筒金型８２から粉末樹脂材料９２への温度伝達状態、すなわち粉末樹脂材料９２の樹脂溶融状態を良好にするのとができるので、投入された粉末樹脂材料９２が小塊や中塊となるこを抑制することができる。すなわち、気泡の発生を抑制することができる。
【０１４５】
次に、円筒金型８２の回転を保持しながら、円筒状の被加工物を回転成形する。この回転成形の際に、円筒金型８２の温度を粉末樹脂材料９２の種類に応じて適切な温度囲内に保持することが好まく、例えば粉末樹脂材料９２として粉末状のポリカーボネート樹脂を用いる場合には、円筒金型の加熱温度は、好ましくは３１０℃〜３５０℃、より好ましくは３１０℃〜３４０℃の範囲内に保持する。円筒金型の加熱温度を３１０℃〜３５０℃の範囲内に保持すると、被加工物に対するうねりの発生を抑制でき、円筒金型の加熱温度を３１０℃〜３４０℃の範囲内に保持すると、ポリカーボネート樹脂の変質および被加工物に対するうねりの発生を抑制できるからである。また、円筒金型８２の回転数は、粉末樹脂材料９２の溶融時の粘性などを考慮して選ぶことが好ましい。粉末樹脂材料９２として粉末状のポリカーボネート樹脂を用いる場合には、円筒金型８２の回転数を３０ｒｐｍ以上にすることが好ましく、３５ｒｐｍ〜４０ｒｐｍの範囲内にすることがより好ましい。
【０１４６】
次に、バーナ８９を消して加熱を停止し、送風装置に設けられたパイプを開口８２ａに挿入し、このパイプにより円筒金型８２内に風を吹き込み、成形された被加工物を冷却する。次に、円筒金型８２が例えば粉末樹脂材料９２の融点近傍に達した時点で、円筒金型８２の外周面に対して散水し、円筒金型８２の温度をさらに低下させた後、成形された被加工物を円筒金型８２から取り出す。以上により、目的とする円筒状の被加工物が得られる。
【０１４７】
この発明の第４の実施形態によれば、第１の実施形態の効果に加えて以下の効果を得ることができる。
搬送部９３により円筒金型８２内に粉末樹脂材料９２を搬入し、この粉末樹脂材料９２を予め加熱された円筒金型８２に投入し、円筒金型８２を回転しながら被加工物を成形するので、円筒度（厚みの均一性）に優れ、且つ、うねりの発生や気泡の混入が抑制された被加工物を得ることができる。このようにして得られた被加工物の内周面にレーザ加工を施してレンズパターンを形成することで、マイクロレンズアレイや複雑なプリズムレンズなどの各種レンズの作製に適した母型を得ることができる。したがって、連続してレンズシートを製作することが可能となり、レンズシートのコストを大幅に削減できる。
【０１４８】
また、円筒金型８２を平行に保ち、円筒状の搬送部９３により粉末樹脂材料９２を円筒金型８２内に搬入し、搬送部９３を軸心回りに回転させて粉末樹脂材料９２を円筒金型８２に投入するので、粉末樹脂材料９２を円筒金型８２の長さ方向に均一に投入することができる。したがって、円筒金型８２を揺動しなくとも、均一性に優れた被加工物を得ることができる。
【０１４９】
また、円筒度（厚みの均一性）に優れ、且つ、うねりの発生や気泡の混入が抑制された被加工物を回転成形により成形し、この円筒状の被加工物の内周面にレーザ加工を施して各種レンズパターンを形成するとことができるので、各種レンズパターンが設けられた円筒状の賦型６４を作製することが可能となる。
【０１５０】
また、賦型６４を作製するための円筒状の被加工物を回転成形により成形することができるので、型製作用材料として要求される少量小ロット製作が可能となる。したがって、全体としてコスト削減に貢献できる。また、フレネルレンズシートの製作においても、平面プレスから連続製作に移行することが可能となるため、同様のコスト削減に貢献できる。
【実施例】
【０１５１】
以下、実施例によりこの発明を具体的に説明するが、この発明はこれらの実施例のみに限定されるものではない。
【０１５２】
サンプル１〜５は、上述の第４の実施形態における回転成形の温度範囲に関するものである。
【０１５３】
（サンプル１）
まず、円筒金型として配管用鋼管２５０ＡＳｃｈ８０（内径２３７．２ｍｍ、厚み１５．１ｍｍ、内側長さ４６０ｍｍ）を用意し、この円筒金型の内周面にハードクロムメッキ処理を施した後、ホーニング加工を施した。
【０１５４】
次に、円筒金型を回転成形装置に取り付けて、図１８の温度プロファイルに示すように、円筒金型の温度を３１０℃〜３４０℃の範囲内に保持しながら、回転成形により円筒状の被加工物を成形した。以下、この被加工物の作製工程について具体的に説明する。
【０１５５】
まず、円筒金型を回転数３０ｒｐｍにより回転させるとともにバーナを点火して円筒金型を加熱し、円筒金型の温度が３４０℃に達した時点で、粉末状のポリカーボネート樹脂２４００ｇを円筒金型に投入した。次に、円筒金型の温度が低下して３２０℃に達した時点で、バーナを消し、円筒金型の温度を徐々に低下させて３１０℃に達した時点で、再度バーナを点火し、円筒金型の温度が３３０℃に達した時点で、バーナを消すとともに円筒金型内に風を吹き込んだ。次に、円筒金型が１７０℃に達した時点で、円筒金型の外周面に対して散水し、円筒金型の温度を６０℃まで低下させた。次に、ポリカーボネート樹脂を円筒金型から取り出して、円筒状の被加工物を得た。なお、上述の回転成形の際には、円筒金型を平行に保持してポリカーボネート樹脂を円筒金型長さ方向に均等に投入したので、円筒金型の揺動を行わなかった。
【０１５６】
（サンプル２）
円筒金型の温度を３１０℃〜３６０℃の範囲内に保持しながら、回転成形により円筒状の被加工物を成形する以外は、上述のサンプル１とすべて同様にして円筒状の被加工物を得た。
【０１５７】
（サンプル３）
円筒金型の温度を３００℃〜４００℃の範囲内に保持しながら、回転成形により円筒状の被加工物を成形する以外は、上述のサンプル１とすべて同様にして円筒状の被加工物を得た。
（サンプル４）
円筒金型の温度を２９０℃〜３４０℃の範囲内に保持しながら、回転成形により円筒状の被加工物を成形する以外は、上述のサンプル１とすべて同様にして円筒状の被加工物を得た。
【０１５８】
（うねり・透明性の評価）
上述のようにして得られたサンプル１〜４のうねり・透明性を目視により評価した。その結果を表２に示す。なお、表２において、うねり評価欄における「○」、「△」は以下の評価結果を示す。
○：うねりの発生がない
△：うねりの発生が若干ある
また、透明性評価欄における「○」、「△」、「×」は以下の評価結果を示す。
○：ポリカーボネート樹脂の変質がなく、透明である
△：ポリカーボネート樹脂が若干変質し、黄変する
×：ポリカーボネート樹脂が変質し、不透明である
【表２】
2007118569.tif 000005
【０１５９】
表２から以下のことが分かる。サンプル１〜３では、うねりが観察されなかったのに対して、サンプル４では、うねりが観察された。また、サンプル１およびサンプル４では、ポリカーボネート樹脂の変質は観察されなかったのに対して、サンプル２では、ポリカーボネート樹脂がわずかに変質し黄変が観察され、サンプル３では、ポリカーボネート樹脂が大きく変質し色の変化が観察された。
【０１６０】
以上の評価結果を考慮すると、うねりの発生が抑制された円筒状の被加工物を回転成形により成形するためには、円筒金型の温度を３１０℃〜３６０℃の範囲内に保持しながら、回転成形を行うことが好ましいことが分かる。また、透明性に優れ、且つうねりの発生が抑制された円筒状の被加工物を回転成形により成形するためには、円筒金型の温度を３１０℃〜３４０℃の範囲内に保持しながら、回転成形を行うことが好ましいことが分かる。
【０１６１】
上述の評価においてうねりおよび変質が観察されなかったサンプル１の温度条件にて、サンプルを再度作製し、その厚み均一性を評価した。また、市販の円筒成形体、ＰＣシートおよびＰＣ板と表面粗さの比較も行った。
【０１６２】
（サンプル５）
粉末状のポリカーボネート樹脂の投入量を１６００ｇとする以外は、上述のサンプル１とすべて同様にして、厚さ４ｍｍを有する円筒状の被加工物を得た。
【０１６３】
（厚みの均一性の評価）
上述のようにして得られたサンプル５を円周方向に均等に２５分割（ΔＲ1〜ΔＲ25）し、２５分割されたぞれぞれの部分を長さ方向に２５ｍｍ間隔毎に厚さを測定した。その測定結果を表３に示す。但し、被加工物の両側３０ｍｍ程度の領域は、厚みの均一性が極端に損なわれるので測定から除外した。
【０１６４】
【表３】
2007118569.tif 000006
平均ＴR：円周ΔＲ1〜ΔＲ25における測定値の平均値
Ｍａｘ（Ｒ）：円周ΔＲ1〜ΔＲ25における測定値のうちの最大値
Ｍｉｎ（Ｒ）：円周ΔＲ1〜ΔＲ25における測定値のうちの最小値
σR：円周ΔＲ1〜ΔＲ25における測定値の標準偏差
平均ＴL1：長さ０〜４００ｍｍの範囲における測定値の平均値
Ｍａｘ（Ｌ１）：長さ０〜４００ｍｍの範囲における測定値の最大値
Ｍｉｎ（Ｌ１）：長さ０〜４００ｍｍの範囲における測定値の最小値
σL1：長さ０〜４００ｍｍの範囲における測定値の標準偏差
平均ＴL2：長さ７５〜３００ｍｍの範囲における測定値の平均値
Ｍａｘ（Ｌ２）：長さ７５〜３００ｍｍの範囲における測定値の最大値
Ｍｉｎ（Ｌ２）：長さ７５〜３００ｍｍの範囲における測定値の最小値
σL2：長さ７５〜３００ｍｍの範囲における測定値の標準偏差
【０１６５】
表３から、以下のことが分かる。すなわち、円筒の長さ０〜４００ｍｍの範囲内では、周方向の厚さのばらつきを０．２０ｍｍ以下にでき、円筒の長さ７５〜３００ｍｍの範囲内では、周方向の厚さのばらつきを０．０６ｍｍ以下にできる。また、円筒の長さ０〜４００ｍｍの範囲内では、長さ方向の厚さのばらつきを０．３２ｍｍ以下にでき、円筒の長さ７５〜３００ｍｍの範囲内では、長さ方向の厚さのばらつきを０．０８ｍｍ以下にできる。
【０１６６】
（表面粗さの比較）
サンプル５の円筒状の被加工物、市販の円筒成形体、ＰＣシートおよびＰＣ板の粗さを以下のようにして測定した。サンプル５の円筒状の被加工物、および市販の円筒成形体では、その内周面の任意の３点（Ｒａ１、Ｒａ２、Ｒａ３）の表面粗さを測定した。市販のＰＣシートでは、その一主面の任意の１点（Ｒａ１）の表面粗さを測定した。市販のＰＣ板では、その一主面の任意の３点（Ｒａ１、Ｒａ２、Ｒａ３）の表面粗さを測定した。なお、表面粗さの測定には、小型表面粗さ測定器（株式会社ミツトヨ製、商品名：ＳＪ−２０１）を用いた。その結果を表４に示す。
【０１６７】
【表４】
2007118569.tif 000007
【０１６８】
表４から以下のことが分かる。市販の円筒成形体は、市販のＰＣシートやＰＣ板に比して表面が粗いのに対して、サンプル５の被加工物は、市販のＰＣシートやＰＣ板と同等の粗さである。すなわち、サンプル５の被加工物では、後工程においてレーザ加工により良好なレンズパターンを被加工物の内周面に作製可能である。
【０１６９】
サンプル６〜９は、上述の第４の実施形態における円筒金型の厚さに関するものである。
【０１７０】
（サンプル６）
円筒金型の厚さを９．８ｍｍとし、粉末状のポリカーボネート樹脂の投入量を１６００ｇとする以外は、上述のサンプル１とすべて同様にして、厚さ４ｍｍを有する円筒状の被加工物を得た。
【０１７１】
（サンプル７）
円筒金型の厚さを４ｍｍとし、粉末状のポリカーボネート樹脂の投入量を１６００ｇとする以外は、上述のサンプル１とすべて同様にして、厚さ４ｍｍを有する円筒状の被加工物を得た。
【０１７２】
（サンプル８）
円筒金型の厚さを４ｍｍとし、粉末状のポリカーボネート樹脂の投入量を２４００ｇとする以外は、上述のサンプル１とすべて同様にして、厚さ６ｍｍを有する円筒状の被加工物を得た。
【０１７３】
（サンプル９）
円筒金型の厚さを４ｍｍとし、粉末状のポリカーボネート樹脂の投入量を３２００ｇとする以外は、上述のサンプル１とすべて同様にして、厚さ８ｍｍを有する円筒状の被加工物を得た。
【０１７４】
（気泡評価）
上述のようにして得られたサンプル５〜８の被加工物に混入された気泡の数を目視にて確認した。その結果を表５に示す。なお、表５において、「◎」、「○」、「△」、「×」は以下の評価結果を示す。
◎：気泡なし
○：気泡が１個〜１０個
△：気泡が１１個〜５０個
×：気泡が５１個以上
【０１７５】
【表５】
2007118569.tif 000008
【０１７６】
表５から、被加工物に対する気泡の混入を抑制するためには、円筒金型の厚さを被加工物の厚さの１倍以上にすることが好ましく、２倍以上にすることがより好ましいことが分かる。
【０１７７】
なお、サンプル８〜９において気泡が発生したのは、溶融中に樹脂材料が粉末、小塊、中塊に順次変わっていくことで、溶融時に空間が生じ、それが気泡として残ったためと考えられる。これに対して、サンプル６〜７において気泡発生が抑制されたのは、サンプル６〜７の成形に用いた円筒金型はサンプル８〜９のものに比べて蓄熱量が大きいため、投入された樹脂材料により早く温度が伝達され、小塊、中塊の発生が抑制されたためと考えられる。
【０１７８】
サンプル１０〜１１は、上述の第４の実施形態における円筒金型のメッキ処理に関するものである。
【０１７９】
（サンプル１０）
まず、円筒金型として配管用鋼管２５０ＡＳｃｈ８０（内径２３７．２ｍｍ、厚み１５．１ｍｍ、内側長さ４６０ｍｍ）を用意し、この円筒金型の内周面にハードクロムメッキ処理を施した。次に、円筒金型を回転成形装置に取り付けて、サンプル１と同様にして回転成形により厚さ６ｍｍの円筒状の被加工物を得た。
【０１８０】
（サンプル１１）
ハードクロムメッキ処理を省略する以外はサンプル１０とすべて同様にして円筒金型を得た。次に、円筒金型を回転成形装置に取り付けて、サンプル１と同様にして回転成形により厚さ６ｍｍの円筒状の被加工物を得た。
【０１８１】
（気泡評価）
上述のようにして得られたサンプル１０〜１１の被加工物に混入された気泡の数を目視にて確認した。その結果を表６に示す。なお、表６において、「◎」、「△」は以下の評価結果を示す。
◎：気泡なし
△：気泡が１１個〜５０個
【０１８２】
【表６】
2007118569.tif 000009
【０１８３】
表６から、クロムメッキ処理を施した場合には、被加工物に対する気泡の混入を大幅に抑制できることが分かる。
【０１８４】
なお、上述のサンプル１〜１１において、円筒状の被加工物の厚さは、円周方向に均等に分割しているのでノギスにて測定した。使用したノギスは株式会社ミツトヨ製、ＣＤ−１５である。
【０１８５】
また、上述のサンプル１〜１１において、円筒状の被加工物の温度は、放射温度計にて被加工物に対する距離および角度を一定に保ちながら測定した。使用した放射温度計は株式会社チノー製、ハンディ形放射温度計、ＩＲ−ＴＡである。
【０１８６】
以下に参考例として、上述の第４の実施形態による遮光層付フライアイレンズシートの製造方法に基づき作製された遮光層付フライアイレンズシートを備える透過型スクリーンの拡散特性（輝度分布）を評価した結果を示す。
【０１８７】
図１９に、透過型スクリーンにおける水平方向（横方向）の拡散特性（輝度分布）を示す。図２０に、透過型スクリーンにおける垂直方向（縦方向）の拡散特性（輝度分布）を示す。なお、図２０において、約−２０度以下の領域で輝度分布が無くなっているのは、測定条件によるものであり、透過型スクリーンの性能とは何ら関係ない。
【０１８８】
図１９から、透過型スクリーンの垂線方向で輝度が最も高く、垂線から水平方向にずれるに従って輝度が徐々に低下することが分かる。また、図２０から、透過型スクリーン２の垂線方向で輝度が最も高く、垂線から垂直方向にずれるに従って輝度が徐々に低下することが分かる。すなわち、図１９〜２０から、１枚のフライアイレンズシートにより水平方向と垂直方向に広く光を拡散し、それに異方性があることが分かる。
【０１８９】
以上、この発明の第１〜第４の実施形態について具体的に説明したが、この発明は、上述の第１〜第３の実施形態に限定されるものではなく、この発明の技術的思想に基づく各種の変形が可能である。
【０１９０】
例えば、上述の第１〜第４の実施形態において挙げた数値はあくまでも例に過ぎず、必要に応じてこれと異なる数値を用いてもよい。
【０１９１】
また、上述の第１〜第４の実施形態では、カソード３２を静止させてアノード３３を自転させる構成について説明したが、アノード３３を静止させてカソード３２を自転させる構成としてもよい。また、アノード３３とカソード３２とを互いに反対の方向に自転させる構成としてもよい。
【０１９２】
また、上述の第１〜第４の実施形態では、フライアイレンズシートを作製にこの発明を適用する場合を例として説明したが、レンズシートの作製はこの例に限定されるものではなく、プリズムレンズシート、フレネルレンズシートまたはシリンドリカルレンズシートなどの各種のレンズシートを作製する場合にこの発明を適用するようにしてもよい。
【０１９３】
また、上述の第１〜第４の実施形態では、四角形状および六角形状のレンズを有する遮光層付フライアイレンズシートに対して、この発明を適用する場合を例として説明したが、レンズの形状はこれに限定されるものではなく、例えば三角形、五角形または八角形などの多角形のレンズを有する遮光層付フライアイレンズシートに対しても適用可能である。
【０１９４】
また、遮光層の形成方法は、上述の第１〜第４の実施形態に限定されるものではない。例えば、以下のようにして遮光層を形成するようにしてもよい。まず、黒顔料を含有する紫外線感光樹脂粘着層をフライアレンズシートのレンズ側と逆側に貼り合わせ、レンズ側から紫外線を入射させて、レンズにより紫外線を集光させる。これにより、紫外線感光樹脂粘着層のうち集光部のみが感光されて、粘着性が失われる。そして、粘着性が失われた集光部の紫外線感光樹脂粘着層を除去し、非集光部のみに黒顔料を含有する紫外線感光樹脂粘着層を転写する。
【０１９５】
また、上述の第４の実施形態において、円筒金型の前処理として、離型剤の塗布や焼付を行うようにしてもよい。これにより、成形品である被加工物の円筒金型からの離型性を向上することができる。
【０１９６】
また、上述の第４の実施形態では、円筒金型８２を平行に保ちながら被加工物を回転成形する場合を例として説明したが、円筒金型８２を揺動しながら被加工物を回転成形するようにしてもよい。これにより、粉末樹脂材料９２が円筒金型８２の長さ方向に均一に投入されない場合であっても、被加工物の厚みを均一することができる。
【０１９７】
また、レーザ加工に用いられるマスクは上述の第１〜第４の実施形態に限定されるものではない。例えば、図２１および図２２に示すマスクパターンを用いることも可能である。ここで、図２１は、凹状のレンズパターンをレーザ加工による形成するためのマスクであり、図２２は、凸状のレンズパターンをレーザ加工による形成するためのマスクである。
【図面の簡単な説明】
【０１９８】
【図１】この発明の第１の実施形態による背面投影型の画像表示装置の一構成例を示す模式図である。
【図２】図２Ａは、遮光層付フライアイレンズシートのプロジェクタ側の外観を示す斜視図、図２Ｂは、遮光層付フライアイレンズシートの観察者側の外観を示す斜視図である。
【図３】図３Ａは、フライアイレンズの一例を示す平面図、図３Ｂは、遮光層の一例を示す平面図である。
【図４】図４Ａは、フライアイレンズの一形状例を示す斜視図、図４Ｂは、フライアイレンズのｘｚ断面の一例を示す断面図、図４Ｃは、フライアイレンズのｙｚ断面の一例を示す断面図である。
【図５】レーザ加工に用いられるマスクの一例を示す模式図である。
【図６】この発明の第１の実施形態による電鋳装置の一構成例を示す模式図である。
【図７】図６の線分Ａ−Ａ’における断面図である。
【図８】この発明の第１の実施形態による円筒状の賦型の製造方法を説明するための模式図である。
【図９】フライアイレンズシートの製造工程を説明するための模式図である。
【図１０】遮光層の作製工程の一例を示す模式図である。
【図１１】レーザ加工に用いられるマスクの一例を示す模式図である。
【図１２】図１２Ａは、母型のレンズ成形面を示す模式図、図１２Ｂは、母型のレンズ成形面を拡大して示す模式図である。
【図１３】フライアイレンズシートの製造工程を説明するための模式図である。
【図１４】フライアイレンズシートの製造工程を説明するための模式図である。
【図１５】遮光層付フライアイレンズシートの観察者側の外観を示す斜視図である。
【図１６】図１３Ａは、フライアイレンズの一例を示す平面図、図１３Ｂは、遮光層の一例を示す平面図である。
【図１７】被加工物の作製工程において用いられる回転成形装置の一構成例である。
【図１８】サンプル１における温度プロファイルを示すグラフである。
【図１９】透過型スクリーンにおける水平方向の拡散特性（輝度分布）を示すグラフである。
【図２０】透過型スクリーンにおける垂直方向の拡散特性（輝度分布）を示すグラフである。
【図２１】レーザ加工に用いられるマスクの一例を示す模式図である。
【図２２】レーザ加工に用いられるマスクの一例を示す模式図である。
【図２３】従来の一般的な電鋳装置を示す模式図である。
【図２４】凹凸を有するカソードの電鋳作業時における電流分布状態を示す模式図である。
【図２５】図２０（ａ）は、電着分布改善前におけるアノードの配置および形状を示す模式図、図２０（ｂ）は、電着分布改善後におけるアノードの配置および形状を示す模式図である。
【図２６】図２１（ａ）は、電着分布改善前におけるアノードの配置および形状を示す模式図、図２１（ｂ）は、電着分布改善後におけるアノードの配置および形状を示す模式図である。
【図２７】図２２（ａ）は、電着分布改善前におけるアノードの配置および形状を示す模式図、図２２（ｂ）は、電着分布改善後におけるアノードの配置および形状を示す模式図である。
【図２８】図２３（ａ）は、電着分布改善前におけるアノードの配置および形状を示す模式図、図２３（ｂ）は、電着分布改善後におけるアノードの配置および形状を示す模式図である。
【図２９】プラスチックからなる電流遮蔽板による電着分布の改善例を示す模式図である。
【符号の説明】
【０１９９】
１  プロジェクタ
２  透過型スクリーン
１０  遮光層付フライアイレンズシート
２０  フレネルレンズシート
３１  電鋳槽
３２  カソード
３３  アノード
３４  浴液
３５  導電材料
３６  非導電材料
３７  液通路
３８  カバーシリンダ
４２  スクリュ
８１  回転成形装置
８２  円筒金型
８３  テーブル
８９  バーナ
９１  搬送装置
９２  粉末樹脂材料
９３  搬送部
９４  支持体
【図１】
2007118569.tif 000010
【図２】
2007118569.tif 000011
【図３】
2007118569.tif 000012
【図４】
2007118569.tif 000013
【図５】
2007118569.tif 000014
【図６】
2007118569.tif 000015
【図７】
2007118569.tif 000016
【図８】
2007118569.tif 000017
【図９】
2007118569.tif 000018
【図１０】
2007118569.tif 000019
【図１１】
2007118569.tif 000020
【図１２】
2007118569.tif 000021
【図１３】
2007118569.tif 000022
【図１４】
2007118569.tif 000023
【図１５】
2007118569.tif 000024
【図１６】
2007118569.tif 000025
【図１７】
2007118569.tif 000026
【図１８】
2007118569.tif 000027
【図１９】
2007118569.tif 000028
【図２０】
2007118569.tif 000029
【図２１】
2007118569.tif 000030
【図２２】
2007118569.tif 000031
【図２３】
2007118569.tif 000032
【図２４】
2007118569.tif 000033
【図２５】
2007118569.tif 000034
【図２６】
2007118569.tif 000035
【図２７】
2007118569.tif 000036
【図２８】
2007118569.tif 000037
【図２９】
2007118569.tif 000038